(57)【要約】      （修正有）【課題】防振ゴム特性、デュロメータ硬さや破断伸びで示される機械特性を損なわず、耐熱性をさらに向上させた加硫成形体となるクロロプレンゴム組成物、該組成物の加硫成形体及びその防振ゴムの提供。【解決手段】クロロプレンゴム１００質量部と、平均粒子径が０．０５〜０．３５μｍ、粒子径の範囲が０．０１〜１．０μｍであり、かつ比表面積が１０〜１５０ｍ２／ｇである活性亜鉛華０．１〜１０質量部と、平均粒子径７０〜６００ｎｍ、かつＤＢＰ吸油量が１５〜６０ｍｌ／１００ｇであるカーボンブラック１５〜２００質量部を有するクロロプレンゴム組成物。クロロプレンゴムが、キサントゲン変性クロロプレンゴム６０〜１００質量％、メルカプタン変性クロロプレンゴム０〜４０質量％を含むクロロプレンゴム組成物。【選択図】なし【特許請求の範囲】
【請求項１】
クロロプレンゴム１００質量部と、平均粒子径が０．０５μｍ以上０．３５μｍ以下、粒子径の範囲が０．０１μｍ以上、１．０μｍ以下であり、かつ比表面積が１０ｍ２／ｇ以上１５０ｍ２／ｇ以下である活性亜鉛華０．１質量部以上１０質量部以下と、平均粒子径７０ｎｍ以上６００ｎｍ以下、かつＤＢＰ吸油量が１５ｍｌ／１００ｇ以上６０ｍｌ／１００ｇ以下であるカーボンブラック１５質量部以上２００質量部以下を有するクロロプレンゴム組成物。
【請求項２】
クロロプレンゴムが、キサントゲン変性クロロプレンゴム６０質量％以上１００質量％以下、メルカプタン変性クロロプレンゴム０質量％以上４０質量％以下を含むものである請求項１に記載のクロロプレンゴム組成物。
【請求項３】
クロロプレンゴム１００質量部に、フェノール系、アミン系、アクリレート系、カルバミン酸金属塩、及びワックスから選ばれる少なくとも１種の一次老化防止剤０．１質量部以上１０質量部以下と、リン系、イオウ系、イミダゾール系から選ばれる少なくとも１種の二次老化防止剤０．１質量部以上１０質量部以下と、亜鉛粉末０．１質量部以上１０質量部以下を添加した請求項１または請求項２に記載のクロロプレンゴム組成物。
【請求項４】
クロロプレンゴム１００質量部に、可塑剤５質量部以上５０質量部以下を添加した請求項１〜３のいずれか一項に記載のクロロプレンゴム組成物。
【請求項５】
活性亜鉛華が、亜鉛を２０質量％以上９８質量％以下含む化学組成のものである請求項１〜４のいずれか一項に記載のクロロプレンゴム組成物。
【請求項６】
活性亜鉛華が、亜鉛を２０質量％以上９８質量％以下、カルシウムを１質量％以上３０質量％以下、マグネシウム０．０１質量％以上３０質量％以下含む化学組成のものである請求項１〜５のいずれか一項に記載のクロロプレンゴム組成物。
【請求項７】
活性亜鉛華が、中心体とその表面の一部または全部を被覆した酸化亜鉛層からなる複合構造のものである請求項１〜６のいずれか一項に記載のクロロプレンゴム組成物。
【請求項８】
活性亜鉛華の中心体が、炭酸カルシウム、次亜塩素酸カルシウム、炭酸マグネシウム、酸化マグネシウム、水酸化マグネシウムのうちから選ばれる少なくとも１種の無機塩からなる請求項１〜７のいずれか一項に記載のクロロプレンゴム組成物。
【請求項９】
請求項１〜８のいずれか一項に記載のクロロプレンゴム組成物を加硫成形して得られる加硫成形体。
【請求項１０】
請求項９に記載の加硫成形体を用いた防振ゴム。
【発明の詳細な説明】
【技術分野】
【０００１】
本発明は、クロロプレンゴムと活性亜鉛華とカーボンブラックを有するクロロプレンゴム組成物に関する。さらに、このクロロプレンゴム組成物を加硫成形して得られる加硫成形体、及びこの加硫成形体を用いた防振ゴムに関する。
【背景技術】
【０００２】
クロロプレンゴムは機械特性、耐候性、難燃性などの物性バランスに優れており、加工しやすいことから各種自動車用部品、ベルト、ホース、防振ゴムなどの工業用ゴム部品の原材料として広く使用されている。良好な機械特性、耐候性、難燃性といった特性を維持しつつ、工業用ゴム部品の耐オゾン性や耐熱性を向上させることは、技術の進展がある中でも絶えず求められている課題であり、例えば、その耐熱性を改善する方法としては、クロロプレンゴムに特定のカーボンブラックと亜鉛粉と特定の可塑剤を添加する方法（特許文献１）が開示されており、また機械特性や圧縮永久ひずみ、伸長疲労性を損なわず、耐熱性をさらに向上させた加硫ゴムが得られるクロロプレンゴム組成物やその加硫ゴム及びゴム部品（特許文献２）が開示されている。一方、防振ゴムの防振性能を向上させるため、ゴム成分と特定範囲の比表面積を有する微粒子亜鉛華とからなる防振ゴム組成物と防振ゴム（特許文献３）が開示されている。
【先行技術文献】
【特許文献】
【０００３】
【特許文献１】特開２００５−６０５８１号公報
【特許文献２】国際公開第２００９／３５１０９号パンフレット
【特許文献３】特開２００６−１９３６２１号公報
【発明の概要】
【発明が解決しようとする課題】
【０００４】
本発明では、防振ゴム特性、デュロメータ硬さや破断伸びで示される機械特性を損なわず、耐熱性をさらに向上させた加硫成形体となるクロロプレンゴム組成物、該組成物の加硫成形体及びその防振ゴムを提供することを目的とする。
【課題を解決するための手段】
【０００５】
係る課題を解決するためにクロロプレンゴムに配合する加硫剤の種類やその粒子径とその配合割合、カーボンブラックの粒子径とその配合割合を種々検討した結果、クロロプレンゴム組成物や該組成物の加硫成形体及びその防振ゴムの耐熱性を向上させるに到った。即ち本発明は、クロロプレンゴム１００質量部と、平均粒子径が０．０５μｍ以上０．３５μｍ以下、粒子径の範囲が０．０１μｍ以上１．０μｍ以下であり、かつ比表面積が１０ｍ２／ｇ以上１５０ｍ２／ｇ以下である活性亜鉛華０．１質量部以上１０質量部以下と、平均粒子径７０ｎｍ以上６００ｎｍ以下、かつフタル酸ジブチル吸油量が１５ｍｌ／１００ｇ以上６０ｍｌ／１００ｇ以下であるカーボンブラック１５質量部以上２００質量部以下を有するクロロプレンゴム組成物である。また、本発明は該クロロプレンゴム組成物を加硫成形して得た加硫成形体であり、またその加硫成形体よりなる防振ゴムである。なお本発明のクロロプレンゴムは、キサントゲン変性クロロプレンゴム６０質量％以上１００質量％以下、及びメルカプタン変性クロロプレンゴム０質量％以上４０質量％以下を含むものとすることができる。また本発明のクロロプレンゴム組成物中に含まれるクロロプレンゴム１００質量部に対し、フェノール系、アミン系、アクリレート系、カルバミン酸金属塩、及びワックスから選ばれる少なくとも１種の一次老化防止剤０．１質量部以上１０質量部以下と、リン系、イオウ系、イミダゾール系から選ばれる少なくとも１種の二次老化防止剤０．１質量部以上１０質量部以下と、さらに亜鉛粉末０．１質量部以上１０質量部以下と、可塑剤０．１質量部以上５０質量部以下と、加工助剤０．１質量部以上１０質量部以下を添加することができる。また本発明の活性亜鉛華は、亜鉛を２０質量％以上９８質量％以下含有するものとすることができ、活性亜鉛華の粒子は、中心体とその表面の一部または全部を被覆した酸化亜鉛層からなる複合構造であるものを採用することができる。また、活性亜鉛華の中心体は、炭酸カルシウム、次亜塩素酸カルシウム、炭酸マグネシウム、酸化マグネシウム、水酸化マグネシウムのうちから選ばれる少なくとも１種の無機塩を選択することができる。
【発明の効果】
【０００６】
本発明の実施により、防振ゴム特性、デュロメータ硬さや破断伸びで示される機械特性を損なわず、耐熱性をさらに向上させた加硫成形体となるクロロプレンゴム組成物が得られ、この加硫成形体は例えば優れた防振ゴムとして利用することができる。
【発明を実施するための形態】
【０００７】
本発明のクロロプレンゴム組成物は、（１）クロロプレンゴムと（２）活性亜鉛華と（３）カーボンブラックを含むものである。
【０００８】
（１）クロロプレンゴム
クロロプレンゴムは、クロロプレンの単独重合体または、クロロプレンと、クロロプレンと共重合可能な他の単量体との共重合体である。クロロプレンと共重合可能な単量体としては、例えば、２，３−ジクロロ−１，３−ブタジエン、１−クロロ−１，３−ブタジエン、スチレン、アクリロニトリル、メタクリロニトリル、イソプレン、ブタジエン、並びにアクリル酸、メタクリル酸及びこれらのエステル類などがあり、本発明の目的を満たす範囲で用いることができる。
【０００９】
クロロプレンゴムは、用いる分子量調節剤によって、メルカプタン変性タイプ、キサントゲン変性タイプ、硫黄変性タイプに分類される。メルカプタン変性タイプのクロロプレンゴムは、ｎ−ドデシルメルカプタン、ｔｅｒｔ−ドデシルオクチルメルカプタン、オクチルメルカプタンなどのアルキルメルカプタン類を分子量調節剤に使用して得られるものであり、キサントゲン変性タイプのクロロプレンゴムは、アルキルキサントゲン化合物を分子量調節剤に使用して得られるものである。また、硫黄変成タイプのクロロプレンゴムは、イオウとクロロプレン系単量体を共重合したポリマーをチウラムジスルフィドで可塑化し、所定のムーニー粘度に調整したものである。
【００１０】
これら各種のクロロプレンゴムのうち、本発明では、キサントゲン変性クロロプレンゴムまたはメルカプタン変性クロロプレンゴムから選ばれる少なくとも一種以上のクロロプレンゴムを用いることが可能である。キサントゲン変性クロロプレンゴムは、他の変性タイプのものに比較して引張り強さや破断時伸びなどの機械特性が優れるものであり、これを用いることによって、これらの機械特性を向上させたクロロプレンゴム組成物が得られる。メルカプタン変性クロロプレンゴムは、他の変性タイプのものに比較して金属との接着特性に優れたものであり、金属との接着性を向上させたクロロプレンゴム組成物が得られる。
【００１１】
これらのクロロプレンゴムを併用することにより、得られるクロロプレンゴム組成物の特性を適宜調整することができる。特にクロロプレンゴム組成物の耐熱性を維持向上させることを目的とした場合は、メルカプタン変性クロロプレンゴムの配合割合を、全クロロプレンゴム１００質量％中４０質量％以下とすることが好ましい。
【００１２】
（２）活性亜鉛華
活性亜鉛華は、クロロプレンゴムを加硫させるために配合するものであり、その特性によりゴム組成物中における活性亜鉛華粒子の分散状態やその加硫成形体の物性が左右される。本発明で使用する活性亜鉛華は、走査型電子顕微鏡法により測定したＪＩＳ  Ｚ８９０１に定義される平均粒子径が０．０５μｍ以上０．３５μｍ以下、粒子径の範囲が０．０１μｍ以上１．０μｍ以下であり、かつＪＩＳ  Ｚ８８３０に準拠して窒素を吸着質としたＢＥＴ法により測定された比表面積が１０ｍ２／ｇ以上１５０ｍ２／ｇ以下であることを特徴とする。
活性亜鉛華の平均粒子径が０．０５μｍ未満であったり、０．０１μｍ未満の粒子を含む場合や、またその比表面積が１５０ｍ２／ｇを超えるような活性亜鉛華が非常に細かな微粒子であるときには、粒子同士が凝集しやすく分散不良となる。また平均粒子径が０．３５μｍを超えたり、１．０μｍを超える粒子を含んだり、またその比表面積が１０ｍ２／ｇ未満であるような大きな粒子を含むときには、加硫剤としての効果が不十分となり、いずれの場合も本発明の目的である耐熱性の向上を達することが困難になる。
【００１３】
活性亜鉛華の配合量は、クロロプレンゴム１００質量部に対し、０．１〜１０質量部、好ましくは３〜５質量部である。活性亜鉛華の配合量をこの範囲にすることにより、得られる加硫成形体の機械特性を低下させずに、耐熱性を向上させることができる。
【００１４】
さらに本発明の活性亜鉛華の亜鉛組成は、２０質量％以上９８質量％以下の範囲であるものが好ましく、６０質量％以上９６質量％以下の範囲であるものがさらに好ましく、９０質量％以上９４質量％以下の範囲であるものが最も好ましい。また亜鉛以外の成分では、カルシウムを１質量％以上３０質量％以下、マグネシウム０．０１質量％以上３０質量％以下の範囲であるものが好ましい。また本発明の活性亜鉛華は、中心体とその表面の一部または全部を被覆した酸化亜鉛層からなる複合構造のものであることが好ましく、その中心体は、炭酸カルシウム、次亜塩素酸カルシウム、炭酸マグネシウム、酸化マグネシウム、水酸化マグネシウムのうちから選ばれる少なくとも一種以上の無機塩からなることが好ましい。このような構造の活性亜鉛華を用いることで架橋が効率的に進み、良好な特性の加硫成形体や防振ゴムを得ることができる。
【００１５】
また本発明の活性亜鉛華に追加して、酸化マグネシウム、酸化鉛、四酸化三鉛、三酸化鉄、二酸化チタン、酸化カルシウム、ハイドロタルサイトから選ばれる一種以上の金属酸化物を加硫剤として添加することもできる。これらの加硫剤の添加量はクロロプレンゴム１００質量部に対して３〜１５質量部が好ましい。
【００１６】
さらに本発明では加硫剤と併用して、クロロプレンゴムの加硫に一般に用いられるチオウレア系、グアニジン系、チウラム系、チアゾール系の加硫促進剤を添加することができ、特にチオウレア系が好ましい。チオウレア系の加硫促進剤としては、エチレンチオウレア、ジエチルチオウレア、トリメチルチオウレア、トリエチルチオウレア、Ｎ，Ｎ’−ジフェニルチオウレアなどが挙げられ、特にトリメチルチオウレア、エチレンチオウレアが好ましい。また、３−メチルチアゾリジンチオン−２、チアジアゾールとフェニレンジマレイミドとの混合物、ジメチルアンモニウムハイドロジェンイソフタレートあるいは１，２−ジメルカプト−１，３，４−チアジアゾール誘導体などの加硫促進剤も使用することができる。これらの加硫促進剤は上記に挙げたものを二種以上併用して用いてもよい。これらの加硫促進剤の添加量はクロロプレンゴム１００質量部に対して０．５〜５質量部が好ましい。
【００１７】
さらに本発明では、加硫促進剤の効率を上げる助剤として、ステアリン酸、ステアリン酸亜鉛などの脂肪酸やその金属塩を添加することもできる。これら加硫促進助剤の添加量は、クロロプレンゴム１００質量部に対して０．５〜５質量部が好ましい。
【００１８】
（３）カーボンブラック
本発明のカーボンブラックは、クロロプレンゴム組成物を加硫させて得られる加硫ゴムの機械特性を向上させるために配合する補強剤である。
【００１９】
カーボンブラックは、ＪＩＳ  Ｚ８９０１に準拠して電子顕微鏡を用いて観察した平均粒子径が７０ｎｍ〜６００ｎｍ、好ましくは８０ｎｍ〜５００ｎｍの範囲にあり、かつＪＩＳ  Ｋ６２１７−４の吸油量Ａ法によるフタル酸ジブチル（以下ＤＢＰという）吸油量が１５ｍｌ／１００ｇ〜６０ｍｌ／１００ｇ、好ましくは２５ｍｌ／１００ｇ〜５０ｍｌ／１００ｇのものである。平均粒子径とＤＢＰ吸油量がこの範囲を外れると加硫ゴムの耐熱性が低下して、目的とするクロロプレンゴム組成物の加硫成形体やその防振ゴムが得られない。
【００２０】
カーボンブラックの配合量は、要求されるクロロプレンゴム組成物のゴム硬度に対応して任意に調整すればよい。特に限定するものではないが、クロロプレンゴム１００質量部に対して１５〜２００質量部とすると、ゴムが固くなりすぎることなく、また可塑剤することなく弾性が損なわれることなく、得られるクロロプレンゴム組成物の耐熱性を向上させることができるため好ましい。また本発明では、例えば、シリカ、クレー、タルク、炭酸カルシウムなどカーボンブラック以外の補強剤や充填剤を、カーボンブラックと併用して添加することができる。これらの添加量は、クロロプレンゴム組成物の耐熱性を損なわない範囲で添加することができ、クロロプレンゴム１００質量部に対して５〜１００質量部の範囲が好ましい。
【００２１】
本発明のクロロプレンゴム組成物には、加硫剤である（２）活性亜鉛華、補強剤である（３）カーボンブラックに加え、さらに従来のクロロプレンゴムに使用されている（４）一次老化防止剤、（５）二次老化防止剤、（６）亜鉛粉末、（７）可塑剤、（８）加工助剤を、クロロプレンゴム加硫成形体や防振ゴムの目標物性に到達させるべく適宜配合することができる。
【００２２】
（４）一次老化防止剤
一次老化防止剤は、得られるクロロプレンゴム組成物加硫成形体やその防振ゴムが加熱されたときのデュロメータ硬さ、破断伸び、圧縮永久歪みの低下を抑え、耐熱性を向上させるために配合するものであり、フェノール系老化防止剤、アミン系老化防止剤、アクリレート系老化防止剤、カルバミン酸金属塩及びワックスがある。これらの一次老化防止剤は、一種類もしくは併用して使用することができる。これら化合物の中でも、アミン系老化防止剤の４，４’−ビス（α，α−ジメチルベンジル）ジフェニルアミンやオクチル化ジフェニルアミンは、耐熱性の改善効果が大きいため好ましい。
【００２３】
一次老化防止剤の配合量は、クロロプレンゴム組成物中のクロロプレンゴム１００質量部に対し、０．１〜１０質量部、好ましくは、２〜５質量部である。一次老化防止剤の配合量をこの範囲に設定することにより、得られる加硫成形体や防振ゴムのデュロメータ硬さ、破断伸び、圧縮永久歪みの低下が抑えられ、耐熱性を向上させることができる。
【００２４】
（５）二次老化防止剤
二次老化防止剤は、得られるクロロプレンゴム組成物加硫成形体やその防振ゴムが加熱されたときのデュロメータ硬さ、破断伸び、圧縮永久歪みの低下を抑え、耐熱性を向上させるために配合するものであり、リン系老化防止剤、イオウ系老化防止剤、イミダゾール系老化防止剤を挙げることができる。これらの二次老化防止剤は、一種類もしくは併用して使用することができる。これらの化合物の中でも、リン系老化防止剤のトリス（ノニルフェニル）ホスファイト、トリス（２，４−ジ−ｔ−ブチルフェニル）ホスファイト、イオウ系老化防止剤のチオジオプロピオン酸ジラリウル、ジミスチル−３，３’−チオジプロピオネート、ジステアリル−３，３’−チオジプロピオネート、イミダゾール系老化防止剤の２−メルカプトベンゾイミダゾール、１−ベンジル−２−エチルイミダゾールは、耐熱性改善効果が大きいため好ましい。
【００２５】
二次老化防止剤の配合量は、クロロプレンゴム組成物中のクロロプレンゴム１００質量部に対し、０．１〜１０質量部、好ましくは、２〜５質量部である。二次老化防止剤の配合量をこの範囲にすることにより、得られる加硫成形体や防振ゴムのデュロメータ硬さ、破断伸び、圧縮永久歪みの低下が抑えられ、耐熱性を向上させることができる。
【００２６】
（６）亜鉛粉末
亜鉛粉末は、耐熱性を向上させるために配合するものである。亜鉛粉末としては、特に限定するものではないが、平均粒子径が２〜１０μｍのものが好適に用いられる。亜鉛粉末の配合量は、クロロプレンゴム１００質量部に対し、０．１〜１０質量部、好ましくは、３〜５質量部である。亜鉛粉末の配合量をこの範囲にすることにより、得られる加硫成形体や防振ゴムのデュロメータ硬さ、破断伸び、圧縮永久歪みの低下が抑えられ、耐熱性を向上させることができる。
【００２７】
（７）可塑剤
クロロプレンゴム組成物に添加できる可塑剤としては、クロロプレンゴムと相溶性のある可塑剤であれば特に制限はないが、例えば、菜種油などの植物油、フタレート系可塑剤、ＤＵＰ（フタル酸ジウンデシル）、ＤＯＳ（セバシン酸ジオクチル）、ＤＯＡ（アジピン酸ジオクチル）、エステル系可塑剤、エーテルエステル系可塑剤、チオエーテル系可塑剤、アロマ系オイル、ナフテン系オイルなどがあり、クロロプレンゴム組成物に要求される特性に合わせて一種類もしくは複数を併用して使用することができる。可塑剤の配合量は、クロロプレンゴム１００質量部に対して、５〜５０質量部が好ましい。
【００２８】
（８）加工助剤
クロロプレンゴム組成物がロールや成形金型、押出機のスクリューなどから剥離しやすくなるようにするなど、加工特性を向上させるために添加する加工助剤としては、ステアリン酸などの脂肪酸あるいはポリエチレンなどのパラフィン系加工助剤、脂肪酸アミドなどが挙げられ、クロロプレンゴム１００質量部に対して０．５〜５質量部まで添加できる。
【００２９】
クロロプレンゴム組成物は、クロロプレンゴムとこれら（２）〜（８）の添加剤を加え、加硫温度以下の温度で混練することで得られるものである。クロロプレンゴム組成物を混練する装置は、従来公知のミキサー、バンバリーミキサー、ニーダーミキサー、オープンロールなどの混練装置がある。
【００３０】
得られたクロロプレンゴム組成物は、所望する各種の形状に成形した後に加硫するか、または予めクロロプレンゴム組成物を加硫ゴムにしておき、その後各種の形状に成形してもよい。クロロプレンゴム組成物や加硫ゴムを成形する方法は、従来のプレス成形、押出成形、カレンダー成形などの方法がある。これらは、通常のゴム工業で用いられている方法を採用すればよい。
【００３１】
クロロプレンゴム組成物の加硫は特にその方法を選ばないが、一般的なスチーム加硫やＵＨＦ加硫により加硫ゴム化することができる。スチーム加硫は、未加硫のクロロプレンゴム組成物に、熱媒体としてのスチームガスによって圧力と温度を与えて加硫させる手段であり、ＵＨＦ加硫は、クロロプレンゴム組成物にマイクロ波を照射して加硫させる手段である。また、プレス加硫や射出成形の際に成形用金型の内部にクロロプレンゴム組成物を保持したまま金型温度を加硫温度まで上昇させて加硫させてもよい。加硫温度はクロロプレンゴム組成物の配合や加硫剤の種類によって適宜設定でき、通常は１４０〜２２０℃が好ましく、１５０〜１８０℃の範囲がより好ましい。
【実施例】
【００３２】
以下、実施例によりさらに詳細に説明するが、本発明はこれらに限定して解釈されるものではない。
＜実施例１〜３３、及び比較例１〜７＞
表１〜表３に記載した配合処方に従い、クロロプレンゴム、カーボンブラック、一次老化防止剤、二次老化防止剤、亜鉛粉末、酸化マグネシウム、可塑剤、ステアリン酸を所定の配合比率で混合した後、加圧式型ニーダー試験機で混練した。ニーダー試験機で得られた混練物に、活性亜鉛華、エチレンチオウレアを所定の配合比率で加えて直径８インチの２本オープンロールを用いてさらに混練し、厚さ２．３ｍｍのクロロプレンゴム組成物シートを作製した。
【００３３】
なお、表１〜表３中、キサントゲン変性クロロプレンゴムは、製品名：ＤＣＲ−６６（電気化学工業社製）、メルカプタン変性クロロプレンゴムは、製品名：ＤＣＲ−３６（電気化学工業社製）である。活性亜鉛華Ａは、製品名：酸化亜鉛２種（堺化学工業社製、平均粒子径＝１．３８μｍ、粒子径範囲＝０．４５〜５．８７μｍ、比表面積＝３．２ｍ２／ｇ）、活性亜鉛華Ｂは、製品名：活性亜鉛華ＭＥＴＡ−Ｚ１０２（井上石灰工業社製、平均粒子径＝０．１９μｍ、粒子径範囲＝０．１０〜０．３０μｍ、比表面積＝１１．６ｍ２／ｇ）、活性亜鉛華Ｃは、製品名：活性亜鉛華ＡＺＯ（正同化学工業社製、平均粒子径＝０．１２μｍ、粒子径範囲＝０．０４〜０．４４μｍ、比表面積＝７２ｍ２／ｇ）である。カーボンブラックＡは、製品名：Ｔｈｅｒｍａｘ  Ｎ−９９０（Ｃａｎｃａｒｂ社製、平均粒子径＝４５０ｎｍ、ＤＢＰ吸油量＝４４ｍｌ／１００ｇ）、カーボンブラックＢは、旭＃２２Ｋ（旭カーボン社製、平均粒子径＝８０ｎｍ、ＤＢＰ吸油量＝２６ｍｌ／１００ｇ）、カーボンブラックＣは、アサヒサーマル（旭カーボン社製、平均粒子径＝８０ｎｍ、ＤＢＰ吸油量＝２８ｍｌ／１００ｇ）、カーボンブラックＤは、シーストＳＯ（東海カーボン社製、平均粒子径＝４３ｎｍ、ＤＢＰ吸油量＝１１５ｍｌ／１００ｇ）である。一次老化防止剤Ａは、テトラキス［メチレン（３，５−ジ−ｔｅｒｔ−ブチル−４−ヒドロキシヒドロシンナメート）］メタン、製品名：イルガノックス１０１０（ＢＡＳＦ社製）、一次老化防止剤Ｂは、４，４’−ビス（α，α−ジメチルベンジル）ジフェニルアミン、製品名：ノクラックＣＤ（大内新興化学社製）、一次老化防止剤Ｃは、２−ｔｅｒｔ−ブチル−６−（３−ｔｅｒｔ−ブチル−２−ヒドロキシ−５−メチルベンジル）−４−メチルフェニルアクリレート、製品名：スミライザーＧＭ（住友化学社製）である。二次老化防止剤Ａは、チオジオプロピオン酸ジラリウル、製品名：ノクラック４００（大内新興化学社製）、二次老化防止剤Ｂは、トリス(ノニルフェニル)ホスファイト、製品名：ノクラックＴＮＰ（大内新興化学社製）である。可塑剤Ａは、ビス（２−エチルヘキシル）セバケート、製品名：サンソサイザーＤＯＳ（新日本理化社製）、可塑剤Ｂは、ジウンデシルフタレート、製品名：サンソサイザーＤＵＰ（新日本理化社製）、可塑剤Ｃは、エーテル・エステル系可塑剤である。また、酸化マグネシウム、エチレンチオウレア、亜鉛粉末、ステアリン酸はそれぞれ市販品を用いた。
【００３４】
なお、本発明で使用する活性亜鉛華の平均粒子径、粒子径の最大値及び最小値は、ＪＩＳ  Ｚ８９０１に準拠した顕微鏡観察による方法で測定した。即ち、水で希釈した活性亜鉛華を超音波分散してから自然乾燥させたサンプルを走査型電子顕微鏡（ＦＥ-ＳＥＭ  ＳＵ６６００：株式会社日立ハイテクノロジーズ社製）で観察し、顕微鏡写真上で２００個の粒子の円相当径を測定して、その算術平均値を平均粒子径とし、さらにそれらの最大値及び最小値から粒子径範囲を定めた。
【００３５】
また、活性亜鉛華の比表面積は、ＪＩＳ  Ｚ８８３０に準拠して窒素を吸着質としたＢＥＴ法で測定した。即ち、水で希釈した活性亜鉛華を超音波分散してから自然乾燥させたサンプルを比表面積測定装置（モノソーブ：ＱＵＡＮＴＡＣＨＲＯＭＥ  ＩＮＳＴＲＵＭＥＮＴＳ社製）を用いてその比表面積を測定した。
【００３６】
活性亜鉛華の化学組成に関しては、活性亜鉛華を乾燥機にて７０℃で１２時間乾燥させた試料を粉砕した後、活性亜鉛華中に含まれる元素を蛍光Ｘ線分析装置（ＺＳＸ１００ｅ：株式会社リガク社製）を用いて定量分析した。
【００３７】
さらに本発明のクロロプレンゴム組成物の加硫成形体は、以下の方法で作製した試験片を用いて評価した。即ち、得られたクロロプレンゴム組成物シートを、さらに１６０℃×２０分、圧力０．８ＭＰａの条件でプレス加硫して厚さ２．０ｍｍの加硫成形体シートを作製し、この加硫成形体シートを用いて、加硫成形した直後、及び該試験片をＪＩＳ  Ｋ６２５７のＡ法に準拠して１００℃の老化促進環境下（ギヤー式老化試験器ＧＰＨＨ―２０１型、エスペック社製を使用）に１０００時間置いて老化促進処理した後の、（１）デュロメータ硬さ（Ｈｓ）と（２）破断伸び（ＥＢ）を測定した。また１６０℃×３０分、圧力０．８ＭＰａの条件でプレス加硫して直径２９．０ｍｍ、厚さ１２．５ｍｍの加硫成形体の円柱状試験片を作製し、この円柱状試験片を用いて、加硫成形した直後の（３）防振ゴム特性（動倍率、Ｋｄ／Ｋｓ）と、老化促進処理後の（４）圧縮永久ひずみ（ＣＳ）を測定した。これらの測定値から防振ゴムとしての基本特性と熱老化促進処理前後のゴム物性の変化、即ち耐熱性を評価した。
【００３８】
（１）デュロメータ硬さは、ＪＩＳ  Ｋ６２５３−３に準拠し、加硫成形体シートを３枚重ねた状態にして２３℃で測定した。硬度計は（アスカーゴム硬度計Ａ型、高分子計器社製）を使用した。（２）破断伸びは、ＪＩＳ  Ｋ６２５１に準拠して測定した。試験片は加硫成形体シートからダンベル状３号形試験片を切り出し、全自動ゴム引張り試験機（ＡＧＳ‐Ｈ、島津製作所社製）を用いて、２３℃で引張り速度を５００ｍｍ／分の条件で測定した。（３）防振ゴム特性はＪＩＳ  Ｋ６３８６に示される一般的な試験条件に準拠し、円柱状試験片を用いて２３℃の条件で動的ばね定数（Ｋｄ）及び静的ばね定数（Ｋｓ）を測定し、動倍率（Ｋｄ／Ｋｓ）を算出した。測定装置は動特性試験機（ＫＣＨ７０１−２０、鷺宮製作所社製）を使用した。（４）圧縮永久ひずみは、ＪＩＳ  Ｋ６２６２に準拠し、加硫体の円柱状試験片を用い、また圧縮試験器のスペーサーを９．３８ｍｍとして、１００℃で圧縮時間を１０００時間とした条件で試験片を圧縮して評価した。圧縮後の試験片厚みは測厚器（アスカー試験片測厚器ＳＤＡ−２５型、高分子計器社製）を用いて測定し、圧縮永久ひずみを算出した。
【００３９】
本発明の評価結果を表１〜表３に示す。なお、加硫ゴム成形体が防振ゴムとして機能するためには、その動倍率（Ｋｄ／Ｋｓ）が１．４以下であることが前提条件となり、防振ゴムの耐熱性に関する従来の課題解決のためには、老化促進処理前後におけるデュロメータ硬さの変化（ポイント値の増加分）が１０以下、破断伸びの変化（％値の減少分）は１０以下、老化促進処理後の圧縮永久ひずみは４０％以下であることが必要であると判断した。
【００４０】
【表１】
2014227532.tif 000002
【００４１】
【表２】
2014227532.tif 000003
【００４２】
【表３】
2014227532.tif 000004
【００４３】
本発明で用いた活性亜鉛華の化学組成の測定値を表４に示す。
【００４４】
【表４】
2014227532.tif 000005
【００４５】
表１〜表３の結果から、機械特性や圧縮永久ひずみ、伸長疲労性、防振特性を損なわず、耐熱性をさらに向上させた加硫ゴム成形体が得られるクロロプレンゴム組成物、該組成物の加硫成形体及びその防振ゴムが得られたことが示され、本発明の効果が示された。